(57)【要約】【課題】吸音層を具えるタイヤの製造工程を複雑化させることなく、吸音層による吸音効果を有効に確保したタイヤを製造する方法を提供する。【解決手段】不織布からなる吸音層３をタイヤ内面上に具えるタイヤ６の製造方法である。かかる方法は、生タイヤ１の内面に吸音層３を貼り付ける工程と、生タイヤ１を加硫成形する工程と、加硫成形後の吸音層３の体積を所望する体積まで増大させる工程とを含む。【選択図】図１
2010260255.tif 000002
【特許請求の範囲】
【請求項１】
不織布からなる吸音層をタイヤ内面上に具えるタイヤの製造方法であって、該方法は、
該生タイヤの内面に吸音層を貼り付ける工程と、
該生タイヤを加硫成形する工程と、
加硫成形後の該吸音層の体積を所望する体積まで増大させる工程とを含むことを特徴とするタイヤの製造方法。
【請求項２】
前記吸音層の体積を増大させる工程は、起毛針を吸音層に引っ掛けて起毛させる工程を含む、請求項１に記載のタイヤの製造方法。
【請求項３】
曲げ剛性が５０×１０−６〜１００００×１０−６Ｎ・ｍ２の範囲にある起毛針を使用する、請求項２に記載のタイヤの製造方法。
【請求項４】
断面径が２．０ｍｍ以下である起毛針を使用する、請求項２又は３に記載のタイヤの製造方法。
【請求項５】
長さが吸音層厚さの２／３以下である起毛針を使用する、請求項２〜４のいずれか一項に記載のタイヤの製造方法。
【請求項６】
前記吸音層の体積を増大させる工程は、予め吸音層に内包されている少なくとも１本の紐を、吸音層を開裂させながら引き抜くことにより、吸音層を起毛させる工程を含む、請求項１〜５のいずれか一項に記載のタイヤの製造方法。
【請求項７】
タイヤ周方向に連通した紐を使用する、請求項６に記載のタイヤの製造方法。
【請求項８】
少なくとも３本の紐を使用する、請求項６又は７に記載のタイヤの製造方法。
【請求項９】
前記吸音層の体積を増大させる工程は、予め吸音層に貼り付けられている粘着テープを引き剥がすことにより、吸音層を起毛させる工程を含む、請求項１〜８のいずれか一項に記載のタイヤの製造方法。
【請求項１０】
前記吸音層の体積を増大させる工程の後に、該吸音層を構成する不織布の繊維間を結合する工程を更に含む、請求項１〜９のいずれか一項に記載のタイヤの製造方法。
【発明の詳細な説明】
【技術分野】
【０００１】
この発明は、不織布からなる吸音層をタイヤ内面上に具えるタイヤの製造方法に関するものであり、特には吸音層を具えるタイヤの製造工程を複雑化させることなく、吸音層による吸音効果を有効に確保したタイヤの製造方法に関するものである。
【背景技術】
【０００２】
リム組みされ、車両に取り付けられたタイヤでは、車両の走行中にトレッド部が路面の凹凸に衝接して振動することによって、タイヤ内腔に充填された気体が空洞共鳴する。この空洞共鳴は、いわゆるロードノイズの主たる原因であり、その共鳴周波数の多くは１８０〜３００Ｈｚの範囲内に存在する。ロードノイズが、車室内に伝達されると、他の周波数帯域の騒音とは異なり、鋭く高いピーク値を取るため、車室内の乗員にとって耳障りな騒音となる。
【０００３】
かかる空洞共鳴を抑制し、ロードノイズを低減するため、特許文献１には、タイヤ内面に、不織布により構成される制音用の環状の吸音層をタイヤ周方向に固定した空気入りタイヤが提案されている。また、特許文献２には、ポリウレタンフォーム製のスポンジ材により構成された吸音層をタイヤ内面に固定したタイヤが提案されている。
【０００４】
一般に、吸音層のタイヤ内面への貼り付け方法としては、加硫成形前の生タイヤの内面に貼り付ける方法と、加硫成形後のタイヤ内面に貼り付ける方法とがある。加硫成形前の生タイヤの内面に貼り付ける方法は、特許文献３に記載されているように、吸音層を接着テープや接着剤により生タイヤの内面に仮固定した後に、加熱及び加圧による加硫成形により、吸音層をインナーライナの内面に含浸させて物理的に固定するものである。また、加硫成形後のタイヤ内面に貼り付ける場合には、特許文献４に記載されているように、加硫成形後のタイヤ内面の離型剤をバフ処理や化学処理により除去してから、接着テープや接着剤により吸音層をタイヤ内面に貼り付ける必要がある。なぜなら、加硫成形時に使用される加硫用ブラダーとの離型性を確保するために、シリコンオイル等の離型剤が塗布されたままの状態となっていることから、離型剤が塗布された状態のタイヤ内面に、接着剤を用いて吸音層を貼り付けても、離型剤により接着剤の接着性が有効に確保されず、吸音層を堅固に貼り付けることができないからである。
【先行技術文献】
【特許文献】
【０００５】
【特許文献１】特許第３６２２９５７号明細書
【特許文献２】特開２００３−４８４０７号公報
【特許文献３】特開２００８−９３９５３号公報
【特許文献４】特開２００７−１６８２４２号公報
【発明の概要】
【発明が解決しようとする課題】
【０００６】
しかし、不織布により構成された吸音層を具えるタイヤは、その製造時に、以下のような問題を有する。すなわち、特許文献３に記載されているように、生タイヤの内面に吸音層を貼り付けてタイヤを製造すると、ローラー等を使用した吸音層の生タイヤ内面への貼り付けや、ブラダーを使用した加硫成形などにより、吸音層が押圧（圧縮）されて吸音層の体積が小さくなり、吸音層の空隙率が小さくなることから、所望する吸音効果が有効に得られない可能性がある。一方、特許文献４に記載されているように、加硫成形後のタイヤの内面の一部を除去する工程を経て、吸音層を貼り付ける方法では、吸音層の空隙率は維持されるものの、吸音層をタイヤ内面に取り付けるまでの工程が複雑であり、生産性を低下させる可能性がある。
【０００７】
そこで、この発明の目的は、上記した種々の問題を解決して、吸音層を具えるタイヤの製造工程を複雑化させることなく、吸音層による吸音効果を有効に確保したタイヤを製造する方法を提供することにある。
【課題を解決するための手段】
【０００８】
前記目的を達成するため、この発明は、不織布からなる吸音層をタイヤ内面上に具えるタイヤの製造方法であって、かかる方法は、生タイヤの内面に吸音層を貼り付ける工程と、生タイヤを加硫成形する工程と、加硫成形後の吸音層の体積を所望する体積まで増大させる工程とを含むことを特徴とするタイヤの製造方法である。ここでいう「吸音層の体積」とは、吸音層の空隙部分と繊維部分を併せた総体積をいうものとする。
【０００９】
また、吸音層の体積を増大させる工程は、起毛針を吸音層に引っ掛けて起毛させる工程を含むことが好ましい。このとき、曲げ剛性が５０×１０−６〜１００００×１０−６Ｎ・ｍ２の範囲にある起毛針を使用することが好ましい。また、断面径が２．０ｍｍ以下の起毛針を使用することが好ましい。更に、長さが、吸音層の厚さの２／３以下の起毛針を使用することが好ましい。
【００１０】
更に、吸音層の体積を増大させる工程は、予め吸音層に内包されている少なくとも１本の紐を、吸音層を開裂させながら引き抜くことにより、吸音層を起毛させる工程を含むことが好ましい。このとき、タイヤ周方向に連通した紐を使用することが好ましい。また、少なくとも３本の紐を使用することが好ましい。
【００１１】
更にまた、吸音層の体積を増大させる工程は、予め吸音層に貼り付けられている粘着テープを引き剥がすことにより、吸音層を起毛させる工程を含むことが好ましい。
【００１２】
加えて、吸音層の体積を増大させる工程の後に、かかる吸音層を構成する不織布の繊維間を結合する工程を更に含むことが好ましい。
【発明の効果】
【００１３】
この発明によれば、不織布に適当な処理を施すタイヤの製造方法を採用することにより、吸音層を具えるタイヤの製造工程を複雑化させることなく、吸音層による吸音効果を有効に確保したタイヤを製造する方法を提供することが可能となる。
【図面の簡単な説明】
【００１４】
【図１】（ａ）〜（ｄ）は吸音層を具えるタイヤを製造する工程を示した図である。
【図２】この発明に従うタイヤの製造方法を実施する起毛機の正面図である。
【図３】（ａ）は、図２に示す起毛機のヘッド部の側面図である。（ｂ）は、その他の起毛機のヘッド部の側面図である。
【図４】（ａ）〜（ｃ）は、この発明に従う吸音層の体積を増大させる工程を示した図である。
【図５】（ａ）〜（ｅ）は、この発明に従うその他の吸音層の体積を増大させる工程を示した図である。
【図６】（ａ）〜（ｅ）は、この発明に従うその他の吸音層の体積を増大させる工程を示した図である。
【発明を実施するための形態】
【００１５】
次に、図面を参照しつつ、この発明の実施形態を説明する。図１（ａ）〜（ｄ）は、吸音層を具えるタイヤを製造する工程を詳細に示した図である。図２は、この発明に従うタイヤの製造方法を実施する起毛機の正面図である。図３（ａ）は、図２に示す起毛機のヘッド部の側面図であり、図３（ｂ）は、その他の起毛機のヘッド部の側面図である。図４（ａ）〜（ｃ）は、この発明に従う吸音層の体積を増大させる工程を示した図である。図５（ａ）〜（ｅ）は、この発明に従うその他の吸音層の体積を増大させる工程を示した図である。図６（ａ）〜（ｅ）は、この発明に従うその他の吸音層の体積を増大させる工程を示した図である。
【００１６】
はじめに、図１（ａ）〜（ｄ）を参照しつつ、生タイヤを加硫成型して不織布からなる吸音層を具えるタイヤを製造する工程を具体的に説明する。まず、図１（ａ）に示すように、生タイヤ１を３つに分割された金型２、２、２内に収容し、生タイヤ１の内面に接着剤を用いて不織布からなる吸音層３を貼り付ける。このとき、吸音層３は、ローラーによりタイヤ内面に対し押圧しつつ貼り付ける。次いで、図１（ｂ）に示すように、生タイヤ１の内面側に、ブラダーリング４に固定された加硫用ブラダー５を配置する。そして、図１（ｃ）に示すように、加硫用ブラダー５の内部に１８０〜２００℃程度のスチーム及び窒素ガスの混合流体の加硫媒体を供給し、加硫用ブラダー５を過熱しつつ膨張させる。これにより、加硫用ブラダー５が生タイヤ１を各金型２、２、２の内面に向けて押圧するよう膨張変形し、生タイヤ１が加硫成形されることとなる。そして、図１（ｄ）に示すように、加硫成型されたタイヤ６を金型２、２、２から抜き出し、吸音層３を具えるタイヤ６が得られる。なお、吸音層３のタイヤ内面への貼付けに使用される接着剤としては、例えば、スチレン−ブタジエンゴム系のラテックス接着剤、水性高分子−イソシアネート系の接着剤等が挙げられる。また、吸音層３を構成する不織布としては、ＰＥＴ、レーヨン又はアラミド等の有機繊維、ガラス又はカーボン等の無機繊維、動物由来の繊維、及び植物由来の繊維等を絡み合わせて一体化したもの等が挙げられる。
【００１７】
上記した製造方法を採用し、吸音層３を具えるタイヤ６を製造すると、ローラーにより吸音層３を生タイヤ内面に押圧しつつ貼り付ける工程において、吸音層３が圧縮され、吸音層３の体積すなわち空隙率が減少することとなる。また、加硫成形する工程においても、加硫用ブラダー５により吸音層３が圧縮され、吸音層３の体積すなわち空隙率が減少することとなる。吸音層３による吸音効果は、吸音層３を構成する不織布の空隙率すなわち繊維密度に大きく依存する。発明者らは、上述したように、吸音層３が圧縮されて、吸音層３の体積が減少すると、不織布の繊維密度が過剰に大きくなり、所望の吸音効果が有効に得られないことを発見した。その対策を鋭意検討した結果、発明者らは、吸音層３がローラーや加硫用ブラダー５によりこれ以上圧縮されない加硫成形後に、吸音層３の体積を増大させることにより、吸音層３の繊維密度（空隙率）を最適化し、吸音効果を有効に確保することができることを見出した。以下に示す吸音層３を具えるタイヤの製造方法は、加硫成形後に吸音層３の体積を増大させるいくつかの適当な方法を示すものである。勿論、この発明が以下に示す方法のみに限定されるものではないことには留意されたい。
【００１８】
加硫成形後に、吸音層３の体積を増大させるため、加硫成形後のタイヤ６を、図２に示すような起毛機７にセットする。タイヤ６を起毛機７にセットする工程では、まず、タイヤ６を保持し、回転駆動させるタイヤ保持駆動具８上にタイヤ６を載置し、次いで、起毛機７のリング状のヘッド部９を、リム孔１０を介して挿入する。タイヤ保持駆動具８上に載置されたタイヤ６は、タイヤ回転モータ１１により、回転可能である。また、タイヤ６内に挿入されたヘッド部９は、先端に複数の起毛針１２を具える。ヘッド部９は、ヘッド部回転モータ１３によりタイヤ周方向に回転可能である。また、ヘッド部９はトラバース駆動モータ１４を具えるトラバース台１５により、タイヤ幅方向及びタイヤ径方向に移動制御することが可能である。ヘッド部９を、起毛機７の上部からみると、図３（ａ）に示すように、起毛針１２はヘッド部９の回転方向側に屈折した形状となっている。
【００１９】
そして、起毛機７にセットした吸音層３を具えるタイヤ６は、図４（ａ）〜（ｃ）に示す工程を経て、吸音層３の体積を増大させることができる。まず、トラバース台１５を移動させて、図４（ａ）に示すように、ヘッド部９と、吸音層３とを向かい合わせた位置に配置する。次いで、図４（ｂ）に示すように、ヘッド部９をタイヤ径方向外側に移動させて、起毛針１２を吸音層３の繊維に引っ掛けつつも、ヘッド部回転モータ１３を駆動させて、ヘッド部９をタイヤ内面の吸音層３に沿って移動させる。その結果、起毛針１２が吸音層３の繊維をタイヤ径方向内側に引っ張られ、図４（ｃ）に示すように、吸音層３の繊維が起毛し、体積（空隙率）が増大することとなる。なお、上述の工程では、ヘッド部回転モータ１３を駆動させて、吸音層３を起毛させたが、反対に、ヘッド部９を固定し、タイヤ回転モータ１１を駆動させて、タイヤ６をヘッド部９に対し回転させることで、吸音層３の繊維を起毛させることも可能である。
【００２０】
上記工程を経て、得られたタイヤ６は、吸音層３の体積が増大し、吸音層３の空隙率（繊維密度）の適正化が図られていることから、吸音効果が充分に確保される。また、タイヤの加硫成形後にバフ処理等の複雑な処理工程を経ることなく吸音層３を具えるタイヤ６が得られることから、上記したようなタイヤ６の静音性を確保しつつも、タイヤ６の生産性を向上させることが可能となる。なお、図示例では、タイヤ６のトレッド部内面に吸音層３を具えるが、かかる構成に限定されるものではなく、例えば、図示は省略するが、吸音層３をタイヤ内面のサイド部に設け、上記した吸音層を起毛する工程を実施することも可能である。また、起毛針１２は、図３（ａ）に示すものに代替えして、図３（ｂ）に示すように、タイヤの回転方向側に傾斜し、直線状に延びた起毛針１２とすることも可能である。
【００２１】
また、起毛針１２の曲げ剛性が５０×１０−６〜１００００×１０−６Ｎ・ｍ２の範囲にあることが好ましい。なぜなら、起毛針１２の曲げ剛性が、５０×１０−６未満の場合には、起毛針１２により吸音層の繊維が充分に起毛しない可能性があり、一方、起毛針１２の曲げ剛性が、１００００×１０−６Ｎ・ｍ２を超える場合には、起毛針１２が吸音層３の繊維をタイヤ内面から引き剥がしてしまい、所期した起毛による吸音効果が有効に発揮されない可能性があるからである。
【００２２】
更に、起毛針１２の断面径が、２．０ｍｍ以下であることが好ましい。なぜなら、起毛針１２の断面径が、２．０ｍｍを超える場合には、吸音層３を構成する不織布内に起毛針１２が進入しにくくなり、かつ、ヘッド部９に配設可能な起毛針１２の本数が少なくなり、それらのことに起因して、吸音層３の繊維を充分に起毛させることができなくなる可能性があるからである。
【００２３】
更にまた、起毛針１２の長さは、吸音層３の厚さの２／３以下であることが好ましい。なぜなら、起毛針１２の長さが、吸音層３の厚さの２／３を超える場合には、起毛機７による処理工程時に、起毛針１２によりタイヤ内面を直接傷つけてしまったり、起毛針１２が吸音層３内に深く食い込んで、吸音層３を剥離、脱落させて、タイヤ６を損傷させてしまったりする可能性があるからである。
【００２４】
或いは、上記製造工程に代替えした、吸音層３の体積を増大させるその他の工程は、予め吸音層３に貼り付けられた粘着テープ１６を引き剥がすことにより、吸音層３を起毛させる工程である。その製造工程を図５（ａ）〜（ｅ）を参照しつつ、詳細に説明する。はじめに、図５（ａ）に示すように、生タイヤ１を３つに分割された金型２、２、２内に収容し、生タイヤ１の内面に接着剤を用いて、接着剤を塗りつける側とは反対の表面に粘着テープ１６を具える吸音層３を貼り付ける。このとき、吸音層３は、ローラーによりタイヤ内面に対し押圧しつつ貼り付ける。次いで、図５（ｂ）に示すように、生タイヤ１の内面側に、ブラダーリング４に固定された加硫用ブラダー５を配置する。そして、図５（ｃ）に示すように、加硫用ブラダー５の内部に１８０〜２００℃程度のスチーム及び窒素ガスの混合流体の加硫媒体を供給し、加硫用ブラダー５を過熱しつつ膨張させる。これにより、加硫用ブラダー５が生タイヤ１を各金型２、２、２の内面に向けて押圧するよう膨張変形し、生タイヤ１が加硫成形されることとなる。そして、図５（ｄ）に示すように、加硫成型されたタイヤ６を金型２、２、２から抜き出し、吸音層３を具えるタイヤ６が得られる。この後、吸音層３上にある粘着テープ１６をタイヤ径方向内側に引き剥がすことにより、図５（ｅ）に示すように、体積の増大した吸音層３を具えるタイヤ６が得られる。なお、粘着テープ１６の吸音層３に対する粘着力は、吸音層３の材質によって異なるが、粘着テープ１６を引き剥がす際に吸音層３が剥離・脱落しない程度の粘着力とすることには留意されたい。また、粘着テープ１６は、吸音層３の一部の面にのみ配されているが、これをタイヤ内面側の全面に配し、その全ての引き剥がすことにより吸音層３の体積を更に増大させることも可能である。
【００２５】
あるいは、吸音層３の体積を増大させるその他の工程は、予め吸音層３に内包されている少なくとも１本の紐１７を、吸音層３を開裂させながら引き抜くことにより、吸音層３を起毛させる工程である。その製造工程を図６（ａ）〜（ｅ）を参照しつつ、以下に詳細に説明する。
はじめに、図６（ａ）に示すように、生タイヤ１を３つに分割された金型２、２、２内に収容し、生タイヤ１の内面に接着剤を用いて、タイヤ周方向に連通した３本の紐１７、１７、１７を内包する吸音層３を貼り付ける。このとき、吸音層３は、ローラーによりタイヤ内面に対し押圧しつつ貼り付ける。次いで、図６（ｂ）に示すように、生タイヤ１の内面側に、ブラダーリング４に固定された加硫用ブラダー５を配置する。そして、図６（ｃ）に示すように、加硫用ブラダー５の内部に１８０〜２００℃程度のスチーム及び窒素ガスの混合流体の加硫媒体を供給し、加硫用ブラダー５を過熱しつつ膨張させる。これにより、加硫用ブラダー５が生タイヤ１を各金型２、２、２の内面に向けて押圧するよう膨張変形し、生タイヤ１が加硫成形されることとなる。そして、図６（ｄ）に示すように、加硫成型されたタイヤ６を金型２、２、２から抜き出し、吸音層３を具えるタイヤ６が得られる。その後、吸音層３内にある紐１７、１７、１７をタイヤ径方向内側に引き抜くことにより、図６（ｆ）に示すように、吸音層３の表面が開裂し、吸音層３の繊維が起毛されることから、体積の増大した吸音層３を具えるタイヤ６が得られる。このとき、紐１７を引き抜く工程の簡易化を図る観点から、紐１７をタイヤ周方向に連通させることが好ましい。また、図示の如く、少なくとも３本の紐１７、１７、１７を吸音層３に埋設しておくことが好ましい。なぜなら、紐１７が２本以下となると、上記の如く紐１７を引き抜いたとしても、吸音層３の繊維が充分に起毛されず、吸音層３の体積が有効に増大しない可能性があるからである。
【００２６】
また、図示は省略するが、吸音層３の体積を増大させる工程の後に、かかる吸音層３を構成する不織布の繊維間を結合する工程を更に含むことが好ましい。吸音層３の体積を増大させた後に、不織布の繊維間を結合させることにより、繊維間を結合させていない場合に比べ、不織布の厚さ方向の圧縮剛性が向上し、不織布が経時的に劣化して変化したり、タイヤが回転した際に遠心力が不織布に負荷されるなどして外力変化したとしても、不織布が過剰に変形することなく、不織布を構成する繊維間距離が小さくなり過ぎない。それらのことから、かかる結合工程を追加することにより、前述した吸音効果を奏する領域の体積を充分に確保して、吸音効果を低減させることなく、ロードノイズの発生を抑制することが可能となる。更に、繊維間が結合していることから、繊維間が結合していない不織布に比べ、一本一本の繊維が外れ難くなっており、タイヤ負荷転動時に不織布を構成する繊維の脱落を抑制することができる。
【００２７】
なお、繊維間は、熱溶着により結合してなることが好ましい。あるいは、繊維間は、接着剤により結合してなることが好ましい。繊維間を熱溶着した状態とする方法としては、編み込まれた繊維を熱で溶融させて繊維間を結合するサーマルボンディング法が挙げられる。サーマルボンディング法は、具体的には、繊維全体を熱可塑性樹脂により構成し、繊維そのものを加熱して溶融させることで、繊維間が接触した部分を直接結合させる方法や、繊維よりも融点が低い熱可塑性樹脂を溶融させて、繊維間に塗布することにより繊維同士を間接的に結合させたりする方法などがある。また、接着剤を塗布することで繊維間を結合させるケミカルボンディング法では、エマルジョン系樹脂接着剤、天然ゴムラテックス系接着剤、合成ゴムラテックス系接着剤及び水溶性樹脂水溶液系接着剤等を接着剤として使用することができ、具体的には、エポキシ樹脂や低融点ポリエチレンテレフタラート（ＰＥＴ）などを使用することができる。上記結合方法に加え、返しのある針を不織布に突き刺して機械的に繊維を結合させるニードルパンチ法や、高圧水流を利用して繊維を絡み合わせるスパンレース法などを上記結合方法に組み合わせることも可能である。
【００２８】
なお、上述したところは、この発明の実施形態の一部を示したにすぎず、この発明の趣旨を逸脱しない限り、これらの構成を相互に組み合わせたり、種々の変更を加えたりすることができる。例えば、上述の吸音層３の体積を増大させる工程は、夫々独立して実施しているが、それらを組み合わせて吸音層３の体積を更に増大させることも可能である。
【実施例】
【００２９】
次に、従来技術の製造方法により製造された吸音層を具えない従来のタイヤ（従来例タイヤ）、従来技術の製造方法により製造された吸音層を具える比較例のタイヤ（比較例タイヤ１〜２）、及び、この発明に従う製造方法により製造された実施例のタイヤ（実施例タイヤ１〜７）を、タイヤサイズ２２５／４５Ｒ１７の乗用車用ラジアルタイヤとして、夫々試作し、評価に供したので、以下に説明する。
【００３０】
従来例タイヤは、吸音層を具えず、一般的なタイヤの製造方法により製造された吸音層を具えないタイヤである。
【００３１】
比較例タイヤは、生タイヤとの貼付け面に両面テープ（日東電工社製、品番：５０００Ｎ）を有する吸音層を、ローラーを用いて生タイヤの内面に押圧して、吸音層をタイヤ内面に貼り付け、かかる生タイヤを加硫成形して得られたものである。吸音層は、繊度径：１０μｍ、密度（目付け量）：１０ｇ／ｃｍ２、厚さ：２０ｍｍ、幅：１００ｍｍの帯状のアラミド系繊維からなる不織布により構成されている。
【００３２】
実施例タイヤ１〜６は、以下の製造方法により得られたタイヤである。まず、生タイヤとの貼付け面に両面テープを有する吸音層を、ローラーを用いて生タイヤの内面に押圧して、吸音層をタイヤ内面に貼り付け、そして、それを加硫成形する。吸音層は、繊度径：１０μｍ、密度（目付け量）：１０ｇ／ｃｍ２、厚さ：２０ｍｍ、幅：１００ｍｍの帯状のアラミド系繊維からなる不織布により構成されている。次いで、加硫成形後に、起毛針を有するヘッド部を具える起毛機にて、吸音層の繊維を起毛させる。また、その諸言を表１に示す。
【００３３】
比較例タイヤ２は、以下の製造方法により得られたタイヤである。まず、生タイヤとの貼付け面に両面テープを有する吸音層を、ローラーを用いて生タイヤの内面に押圧して、吸音層をタイヤ内面に貼り付け、そして、それを加硫成形する。吸音層は、繊度径：１０μｍ、密度（目付け量）：１０ｇ／ｃｍ２、厚さ：２０ｍｍ、幅：１００ｍｍの帯状のアラミド系繊維からなる不織布により構成されている。次いで、加硫成形後に、起毛針を有するヘッド部を具える起毛機にて、吸音層を処理する。また、その諸言を表１に示す。
【００３４】
実施例タイヤ７は、以下の製造方法により得られたタイヤである。まず、生タイヤとの貼付け面に両面テープを有し、その内部に３本の紐を有する吸音層を、生タイヤの内面にローラーを用いて押圧して、吸音層をタイヤ内面に貼り付け、そして、それを加硫成形する。吸音層は、繊度径：１０μｍ、密度（目付け量）：１０ｇ／ｃｍ２、厚さ：２０ｍｍ、幅：１００ｍｍの帯状のアラミド系繊維からなる不織布により構成されている。３本の紐は、等間隔に並べられ、タイヤ周方向に沿って吸音層内を連通している。次いで、３本の紐をタイヤ径方向内側に引き抜き、吸音層の繊維を起毛させる。また、その諸言を表１に示す。
これら各供試タイヤをサイズ７１/２ＪＪのリムに取り付けてタイヤ車輪とし、以下の評価に供した。
【００３５】
【表１】
2010260255.tif 000003
【００３６】
空洞共鳴の抑制効果は、各タイヤ車輪を空気圧：２３０ｋＰａ（相対圧）、タイヤ負荷荷重：４．０ｋＮを適用した状態で車両に装着して、それら車両を夫々速度８０ｋｍ／ｈの条件下でアスファルト路面を走行した際の車内騒音を、運転席窓側耳元に設置したマイクロホンで採取・測定した。この測定結果を周波数分析し、２５０ｋＨｚ付近に見られるピークの音圧レベルが、吸音層を具えない従来例タイヤに比して、比較例タイヤ１〜２及び実施例タイヤ１〜７において、どの程度低減しているかを相対値にて評価し、その結果を表１に示した。表１の結果から明らかなように、従来例タイヤに比べ、比較例タイヤ１〜２及び実施例タイヤ１〜７の空洞共鳴が抑制されていた。また、吸音層の厚さすなわち体積に比例するように、特には実施例タイヤ１〜７における空洞共鳴が大幅に抑制されていた。
【００３７】
また、起毛機を使用して製造された実施例タイヤ１〜７及び比較例タイヤ２の吸音層が、起毛針の断面径及び曲げ剛性に依存して、損傷するか否かを目視にて評価した。その結果、起毛針の曲げ剛性が３９００×１０−６Ｎ・ｍ２である実施例タイヤ４において、吸音層の部分的な剥離が確認された。また、比較例タイヤ２は、起毛針の断面径が５ｍｍと大き過ぎることから、そもそも吸音層の体積を増大させることができなかった。
【００３８】
以上のことから明らかなように、不織布に適当な処理を施すタイヤの製造方法を採用することにより、吸音層を具えるタイヤの製造工程を複雑化させることなく、吸音層による吸音効果を有効に確保したタイヤを製造する方法を提供することが可能となった。
【符号の説明】
【００３９】
１  生タイヤ
２  金型
３  吸音層
４  ブラダーリング
５  加硫用ブラダー
６  タイヤ
７  起毛機
８  タイヤ保持駆動具
９  ヘッド部
１０  リム孔
１１  タイヤ回転モータ
１２  起毛針
１３  ヘッド部回転モータ
１４  トラバース駆動モータ
１５  トラバース台
１６  粘着テープ
１７  紐
【図１】
2010260255.tif 000004
【図２】
2010260255.tif 000005
【図３】
2010260255.tif 000006
【図４】
2010260255.tif 000007
【図５】
2010260255.tif 000008
【図６】
2010260255.tif 000009